(57)【要約】【課題】粒子同士が焼結し難く且つ導電ペーストに使用した場合にその導電ペーストの粘度の経時的な増大を抑制することができる銀被覆金属粉末およびその製造方法を提供する。【解決手段】銅または銅合金の粉末を７〜５０質量％、好ましくは８〜４５質量％の銀含有層、好ましくは銀または銀化合物からなる層により被覆した後、銀含有層で被覆した銅または銅合金の粉末を還元性雰囲気、好ましくは水素雰囲気下において６０〜１６０℃、好ましくは８０〜１５０℃で０．５〜５０時間、好ましくは１〜４０時間加熱して表面改質を行う。【選択図】なし【特許請求の範囲】
【請求項１】
銅または銅合金の粉末を銀含有層により被覆した後、銀含有層で被覆した銅または銅合金の粉末を還元性雰囲気下において６０〜１６０℃で０．５〜５０時間加熱して表面改質を行うことを特徴とする、銀被覆金属粉末の製造方法。
【請求項２】
前記銀含有層の被覆量が、前記銀含有層で被覆した銅または銅合金の粉末に対して７〜５０質量％であることを特徴とする、請求項１に記載の銀被覆金属粉末の製造方法。
【請求項３】
前記銀含有層が銀または銀化合物からなる層であることを特徴とする、請求項１または２に記載の銀被覆金属粉末の製造方法。
【請求項４】
前記銅合金が、１〜５０質量％の亜鉛を含み、残部が銅および不可避不純物からなる組成を有することを特徴とする、請求項１乃至３のいずれかに記載の銀被覆金属粉末の製造方法。
【請求項５】
前記還元性雰囲気が水素雰囲気であることを特徴とする、請求項１乃至４のいずれかに記載の銀被覆金属粉末の製造方法。
【請求項６】
前記表面改質の前または後に、前記銀含有層で被覆した銅または銅合金の粉末を表面処理剤で表面処理することを特徴とする、請求項１乃至５のいずれかに記載の銀被覆金属粉末の製造方法。
【請求項７】
前記銅または銅合金の粉末をアトマイズ法により製造することを特徴とする、請求項１乃至６のいずれかに記載の銀被覆金属粉末の製造方法。
【請求項８】
前記銅または銅合金の粉末のレーザー回折式粒度分布装置により測定した体積基準累積５０％粒子径（Ｄ５０径）が０．１〜１５μｍであることを特徴とする、請求項１乃至７のいずれかに記載の銀被覆金属粉末の製造方法。
【請求項９】
銅または銅合金の粉末が銀含有層により被覆され、粒子形状を真球としてＢＥＴ比表面積から算出した粒子径ＤＢＥＴ（μｍ）に対するレーザー回折式粒度分布装置により測定した体積基準累積５０％粒子径（Ｄ５０径）の比（Ｄ５０／ＤＢＥＴ）が３．５以下であり、ｐＨ０の硫酸水溶液に３０分間浸漬したときの銅イオン溶出量が４５０ｍｇ／Ｌ以下であることを特徴とする、銀被覆金属粉末。
【請求項１０】
前記銀含有層の被覆量が、前記銀含有層で被覆した銅または銅合金の粉末に対して７〜５０質量％であることを特徴とする、請求項９に記載の銀被覆金属粉末。
【請求項１１】
前記銀含有層が銀または銀化合物からなる層であることを特徴とする、請求項９または１０に記載の銀被覆金属粉末。
【請求項１２】
前記銅合金が、１〜５０質量％の亜鉛を含み、残部が銅および不可避不純物からなる組成を有することを特徴とする、請求項９乃至１１のいずれかに記載の銀被覆金属粉末。
【請求項１３】
前記銅または銅合金の粉末のレーザー回折式粒度分布装置により測定した体積基準累積５０％粒子径（Ｄ５０径）が０．１〜１５μｍであることを特徴とする、請求項９乃至１２のいずれかに記載の銀被覆金属粉末。
【請求項１４】
樹脂と溶剤および反応性希釈剤の少なくとも一方とを含み、導電性粉体として請求項９乃至１３のいずれかの銀被覆金属粉末を含むことを特徴とする、導電ペースト。
【発明の詳細な説明】
【技術分野】
【０００１】
本発明は、銀被覆金属粉末およびその製造方法に関し、特に、導電ペーストなどに使用する銀被覆銅粉または銀被覆銅合金粉末およびその製造方法に関する。
【背景技術】
【０００２】
従来、印刷法などにより電子部品の電極や配線を形成するために、銀粉や銅粉などの導電性の金属粉末に溶剤、樹脂、分散剤などを配合して作製した導電ペーストが使用されている。
【０００３】
しかし、銀粉は、体積抵抗率が極めて小さく、良好な導電性物質であるが、貴金属の粉末であるため、コストが高くなる。一方、銅粉は、体積抵抗率が低く、良好な導電性物質であるが、酸化され易いため、銀粉に比べて保存安定性（信頼性）に劣っている。
【０００４】
これらの問題を解消するために、導電ペーストに使用する金属粉末として、銅または銅合金の粉末の表面を銀で被覆した銀被覆金属粉末が使用されている。
【０００５】
しかし、従来の銀被覆金属粉末では、銅または銅合金の粉末の表面に銀単独の層が存在するため、耐マイグレーション性が悪くなるという問題がある。
【０００６】
このような問題を解消するため、表面に銀を被着した銅粒子からなる銀被着銅粉を非酸化性雰囲気中１５０〜６００℃の温度で熱処理することによって銀拡散銅粉を製造する方法（例えば、特許文献１参照）や、銀コート銅粉を湿式還元雰囲気中で加熱する方法が提案されている（例えば、特許文献２参照）。
【先行技術文献】
【特許文献】
【０００７】
【特許文献１】特開２００１−１１５０２号公報（段落番号０００６）
【特許文献２】特開２００３−１０５４０４号公報（段落番号００１７）
【発明の概要】
【発明が解決しようとする課題】
【０００８】
しかし、特許文献１の方法により製造した銀拡散銅粉や、特許文献２の銀コート銅粉などの従来の銀被覆金属粉末は、粒子同士が焼結し易く、導電ペーストの導電性粉体として使用した場合に、銀被覆金属粉末の分散性が低下したり、また、導電ペーストの粘度が経時的に増大して、導電ペーストとして使用するのが困難になるという問題があった。
【０００９】
したがって、本発明は、このような従来の問題点に鑑み、粒子同士が焼結し難く且つ導電ペーストに使用した場合にその導電ペーストの粘度の経時的な増大を抑制することができる銀被覆金属粉末およびその製造方法を提供することを目的とする。
【課題を解決するための手段】
【００１０】
本発明者らは、上記課題を解決するために鋭意研究した結果、銅または銅合金の粉末を銀含有層により被覆した後、銀含有層で被覆した銅または銅合金の粉末を還元性雰囲気下において６０〜１６０℃で０．５〜５０時間加熱して表面改質を行うことにより、粒子同士が焼結し難く且つ導電ペーストに使用した場合にその導電ペーストの粘度の経時的な増大を抑制することができる銀被覆金属粉末を製造することができることを見出し、本発明を完成するに至った。
【００１１】
すなわち、本発明による銀被覆金属粉末の製造方法は、銅または銅合金の粉末を銀含有層により被覆した後、銀含有層で被覆した銅または銅合金の粉末を還元性雰囲気下において６０〜１６０℃で０．５〜５０時間加熱して表面改質を行うことを特徴とする。
【００１２】
この銀被覆金属粉末の製造方法において、銀含有層の被覆量が、銀含有層で被覆した銅または銅合金の粉末に対して７〜５０質量％であるのが好ましく、銀含有層が銀または銀化合物からなる層であるのが好ましい。また、銅合金が、１〜５０質量％の亜鉛を含み、残部が銅および不可避不純物からなる組成を有するのが好ましい。また、還元性雰囲気が水素雰囲気であるのが好ましく、表面改質の前または後に、銀含有層で被覆した銅または銅合金の粉末を表面処理剤で表面処理するのが好ましい。また、銅または銅合金の粉末をアトマイズ法により製造するのが好ましく、銅または銅合金の粉末のレーザー回折式粒度分布装置により測定した体積基準累積５０％粒子径（Ｄ５０径）が０．１〜１５μｍであるのが好ましい。
【００１３】
また、本発明による銀被覆金属粉末は、銅または銅合金の粉末が銀含有層により被覆され、粒子形状を真球としてＢＥＴ比表面積から算出した粒子径ＤＢＥＴ（μｍ）に対するレーザー回折式粒度分布装置により測定した体積基準累積５０％粒子径（Ｄ５０径）の比（Ｄ５０／ＤＢＥＴ）が３．５以下であり、ｐＨ０の硫酸水溶液に３０分間浸漬したときの銅イオン溶出量が４５０ｍｇ／Ｌ以下であることを特徴とする。
【００１４】
この銀被覆金属粉末において、銀含有層の被覆量が、銀含有層で被覆した銅または銅合金の粉末に対して７〜５０質量％であるのが好ましく、銀含有層が銀または銀化合物からなる層であるのが好ましい。また、銅合金が、１〜５０質量％の亜鉛を含み、残部が銅および不可避不純物からなる組成を有するのが好ましい。また、銅または銅合金の粉末のレーザー回折式粒度分布装置により測定した体積基準累積５０％粒子径（Ｄ５０径）が０．１〜１５μｍであるのが好ましい。
【００１５】
さらに、本発明による導電ペーストは、樹脂と溶剤および反応性希釈剤の少なくとも一方とを含み、導電性粉体として上記の銀被覆金属粉末を含むことを特徴とする。
【発明の効果】
【００１６】
本発明によれば、粒子同士が焼結し難く且つ導電ペーストに使用した場合にその導電ペーストの粘度の経時的な増大を抑制することができる銀被覆金属粉末およびその製造方法を提供することができる。
【発明を実施するための形態】
【００１７】
本発明による銀被覆金属粉末の製造方法の実施の形態では、銅または銅合金の粉末を銀含有層により被覆した後、銀含有層で被覆した銅または銅合金の粉末を還元性雰囲気下において６０〜１６０℃で０．５〜５０時間加熱して表面改質を行う。
【００１８】
この銀被覆金属粉末の製造方法において、銀含有層は、銀または銀化合物からなる層であるのが好ましい。また、銀含有層の被覆量は、銀含有層で被覆した銅または銅合金の粉末に対して７〜５０質量％であるのが好ましく、８〜４５質量％であるのがさらに好ましく、９〜４０質量％であるのが最も好ましい。銀含有層の被覆量が７質量％未満では、銀被覆金属粉末の導電性に悪影響を及ぼすので好ましくない。一方、５０質量％を超えると、銀の使用量の増加によってコストが高くなるので好ましくない。
【００１９】
銅合金の粉末を銀含有層で被覆する場合、銅合金は、１〜５０質量％（好ましくは１〜１０質量％、さらに好ましくは２〜５質量％）の亜鉛を含み、残部が銅および不可避不純物からなる組成を有するのが好ましい。亜鉛の含有量が１質量％未満では、銅合金粉末中の銅の酸化が著しく、耐酸化性に問題が生じるので好ましくない。一方、５０質量％を超えると、銀被覆金属粉末の導電性に悪影響を及ぼすので好ましくない。
【００２０】
銅または銅合金の粉末の粒子径は、（ヘロス法によって）レーザー回折式粒度分布装置により測定した体積基準累積５０％粒子径（Ｄ５０径）が０．１〜１５μｍであるのが好ましく、０．３〜１０μｍであるのがさらに好ましく、１〜５μｍであるのが最も好ましい。体積基準累積５０％粒子径（Ｄ５０径）が０．１μｍ未満では、銀被覆金属粉末の導電性に悪影響を及ぼすので好ましくない。一方、１５μｍを超えると、微細な配線の形成が困難になるので好ましくない。
【００２１】
銅または銅合金の粉末は、湿式還元法、電解法、気相法などにより製造してもよいが、合金成分を溶解温度以上で溶解し、タンディッシュ下部から落下させながら高圧ガスまたは高圧水を衝突させて急冷凝固させることにより微粉末とする、（ガスアトマイズ法、水アトマイズ法などの）所謂アトマイズ法により製造するのが好ましい。特に、高圧水を吹き付ける、所謂水アトマイズ法により製造すると、粒子径が小さい銅または銅合金の粉末を得ることができるので、銅または銅合金の粉末を導電ペーストに使用した際に粒子間の接触点の増加による導電性の向上を図ることができる。
【００２２】
銅または銅合金の粉末を銀含有層で被覆する方法として、銅と銀の置換反応を利用する方法や、還元剤を用いる還元法により、銅または銅合金の粉末の表面に銀または銀化合物を析出させる方法を使用することができ、例えば、溶媒中に銅または銅合金の粉末と銀または銀化合物を含む溶液を攪拌しながら銅または銅合金の粉末の表面に銀または銀化合物を析出させる方法や、溶媒中に銅または銅合金の粉末および有機物を含む溶液と溶媒中に銀または銀化合物および有機物を含む溶液とを混合して攪拌しながら銅または銅合金の粉末の表面に銀または銀化合物を析出させる方法などを使用することができる。
【００２３】
この溶媒としては、水、有機溶媒またはこれらを混合した溶媒を使用することができる。水と有機溶媒を混合した溶媒を使用する場合には、室温（２０〜３０℃）において液体になる有機溶媒を使用する必要があるが、水と有機溶媒の混合比率は、使用する有機溶媒により適宜調整することができる。また、溶媒として使用する水は、不純物が混入するおそれがなければ、蒸留水、イオン交換水、工業用水などを使用することができる。
【００２４】
銀含有層の原料として、銀イオンを溶液中に存在させる必要があるため、水や多くの有機溶媒に対して高い溶解度を有する硝酸銀を使用するのが好ましい。また、銅または銅合金の粉末を銀含有層で被覆する反応（銀被覆反応）をできるだけ均一に行うために、固体の硝酸銀ではなく、硝酸銀を溶媒（水、有機溶媒またはこれらを混合した溶媒）に溶解した硝酸銀溶液を使用するのが好ましい。なお、使用する硝酸銀溶液の量、硝酸銀溶液中の硝酸銀の濃度および有機溶媒の量は、目的とする銀含有層の量に応じて決定することができる。
【００２５】
銀含有層をより均一に形成するために、溶液中にキレート化剤を添加してもよい。キレート化剤としては、銀イオンと金属銅との置換反応により副生成する銅イオンなどが再析出しないように、銅イオンなどに対して錯安定度定数が高いキレート化剤を使用するのが好ましい。特に、銀被覆金属粉末のコアとなる銅または銅合金の粉末は（主構成要素として）銅を含んでいるので、銅との錯安定度定数に留意してキレート化剤を選択するのが好ましい。具体的には、キレート化剤として、エチレンジアミン四酢酸（ＥＤＴＡ）、イミノジ酢酸、ジエチレントリアミン、トリエチレンジアミンおよびこれらの塩からなる群から選ばれたキレート化剤を使用することができる。
【００２６】
銀被覆反応を安定かつ安全に行うために、溶液中にｐＨ緩衝剤を添加してもよい。このｐＨ緩衝剤として、炭酸アンモニウム、炭酸水素アンモニウム、アンモニア水、炭酸水素ナトリウムなどを使用することができる。
【００２７】
銀被覆反応の際には、銀塩を添加する前に溶液中に銅または銅合金の粉末を入れて攪拌し、銅または銅合金の粉末が溶液中に十分に分散している状態で、銀塩を含む溶液を添加するのが好ましい。この銀被覆反応の際の反応温度は、反応液が凝固または蒸発する温度でなければよいが、好ましくは１０〜４０℃、さらに好ましくは１５〜３５℃の範囲で設定する。また、反応時間は、銀または銀化合物の被覆量や反応温度によって異なるが、１分〜５時間の範囲で設定することができる。
【００２８】
表面改質は、銀含有層で被覆した銅または銅合金の粉末を還元性雰囲気下において６０〜１６０℃、好ましくは８０〜１５０℃、さらに好ましくは８０〜１４０℃で０．５〜５０時間、好ましくは１〜４０時間加熱することによって行う。加熱温度が６０℃より低いと、導電ペーストに使用した場合に、時間の経過により導電ペーストの粘度が上昇し、１６０℃より高いと、粒子同士が焼結し、導電ペーストに使用した場合に、銀被覆金属粉末の分散性が低下する。また、還元性雰囲気は、水素雰囲気（水素ガス１００％の雰囲気）であるのが好ましい。
【００２９】
この表面改質の前または後に、銀含有層で被覆した銅または銅合金の粉末を表面処理剤で表面処理するのが好ましく、この表面処理剤が、脂肪酸またはベンゾトリアゾールであるのが好ましい。この脂肪酸として、酪酸、吉草酸、カプロン酸、エナント酸、カプリル酸、ペラルゴン酸、カプリン酸、ラウリン酸、ミリスチン酸、ペンタデシル酸、パルミチン酸、パルミトレイン酸、マルガリン酸、ステアリン酸、オレイン酸、バクセン酸、リノール酸、リノレン酸、アラキジン酸、エイコサジエン酸、エイコサトリエン酸、エイコサテトラエン酸、アラキドン酸、ベヘン酸、リグノセリン酸、ネルボン酸、セロチン酸、モンタン酸、メリシン酸などを使用することができるが、パルミチン酸、ステアリン酸またはオレイン酸を使用するのが好ましい。
【００３０】
表面処理剤の添加量は、銀被覆金属粉末に対して０．１〜７質量％であるのが好ましく、０．３〜６質量％であるのがさらに好ましく、０．３〜５質量％であるのが最も好ましい。表面処理は、銀含有層で被覆した銅または銅合金の粉末と表面処理剤とを混合して行ってもよいし、銀含有層で被覆した銅または銅合金の粉末のスラリーに表面処理剤を添加して行ってもよい。このように銀被覆金属粉末を表面処理剤（好ましくは０．１〜７質量％の表面処理剤）で表面処理することにより、タップ密度を高めて分散性を向上させて、導電膜の体積抵抗率を低下させるとともに、耐酸化性を付与して、体積抵抗率の変化率を低下させることができる。
【００３１】
また、本発明による銀被覆金属粉末の実施の形態では、銅または銅合金の粉末が銀含有層により被覆され、粒子形状を真球としてＢＥＴ比表面積から算出した粒子径ＤＢＥＴ（μｍ）に対するレーザー回折式粒度分布装置により測定した体積基準累積５０％粒子径（Ｄ５０径）の比（Ｄ５０／ＤＢＥＴ）が３．５以下、好ましくは３．０以下であり、ｐＨ０の硫酸水溶液に３０分間浸漬したときの銅イオン溶出量が４５０ｍｇ／Ｌ以下、好ましくは４２０ｍｇ／Ｌ以下である。Ｄ５０／ＤＢＥＴが３．５以下であれば、粒子同士の焼結が少なく、導電ペーストに使用した際に銀被覆金属粉末の分散性が良好であり、また、銅イオン溶出量が４５０ｍｇ／Ｌ以下であれば、導電ペーストを製造した後に時間の経過による導電ペーストの粘度の上昇を抑制することができる。
【００３２】
この銀被覆金属粉末において、銀含有層が銀または銀化合物からなる層であるのが好ましい。また、銀含有層の被覆量は、銀含有層で被覆した銅または銅合金の粉末に対して７〜５０質量％であるのが好ましく、８〜４５質量％であるのがさらに好ましく、９〜４０質量％であるのが最も好ましい。また、銅合金が、１〜５０質量％の亜鉛を含み、残部が銅および不可避不純物からなる組成を有するのが好ましい。さらに、銅または銅合金の粉末の粒子径は、（ヘロス法によって）レーザー回折式粒度分布装置により測定した体積基準累積５０％粒子径（Ｄ５０径）が０．１〜１５μｍであるのが好ましく、０．３〜１０μｍであるのがさらに好ましく、１〜５μｍであるのが最も好ましい。
【実施例】
【００３３】
以下、本発明による銀被覆金属粉末およびその製造方法の実施例について詳細に説明する。
【００３４】
［実施例１］
銅７．６ｋｇと亜鉛０．４ｋｇを加熱した溶湯をタンディッシュ下部から落下させながら高圧水を吹付けて急冷凝固させ、ろ過し、水洗し、乾燥し、解砕し、分級して、銅合金粉末（銅−亜鉛合金粉末）を得た。
【００３５】
このようにして得られた（銀被覆前の）銅合金粉末の組成および体積基準累積５０％粒子径（Ｄ５０径）を求めたところ、銅合金粉末中の銅の含有量は９５．１質量％、亜鉛の含有量は４．９質量％であり、銅合金粉末はＣｕ９５Ｚｎ５合金の粉末であった。また、銅合金粉末の体積基準累積５０％粒子径（Ｄ５０径）は２．０μｍであった。なお、銅合金粉末中の銅および亜鉛の含有量は、銅合金粉末（約２．５ｇ）を塩化ビニル製リング（内径３．２ｍｍ×厚さ４ｍｍ）内に敷き詰めた後、錠剤型の成型圧縮機（株式会社前川試験製作所製の型番ＢＲＥ−５０）により１００ｋＮの荷重をかけて、銅合金粉末のペレットを作製し、このペレットをサンプルホルダー（開口径３．０ｃｍ）に入れて蛍光Ｘ線分析装置（株式会社リガク製のＲＩＸ２０００）内の測定位置にセットし、測定雰囲気を減圧下（８．０Ｐａ）とし、Ｘ線出力を５０ｋＶ、５０ｍＡとした条件で測定した結果から、装置に付属のソフトウェアで自動計算することによって求め、ナトリウム未満の軽元素を除いた成分の比率を算出した。また、銅合金粉末の体積基準累積５０％粒子径（Ｄ５０径）は、レーザー回折式粒度分布装置（ＳＹＭＰＡＴＥＣ社製のヘロス粒度分布測定装置（ＨＥＬＯＳ＆ＲＯＤＯＳ））により測定した。
【００３６】
また、ＥＤＴＡ−２Ｎａ二水和物６１．９ｇと炭酸アンモニウム６１．９ｇを純水７２０ｇに溶解した溶液（溶液１）と、ＥＤＴＡ−２Ｎａ二水和物３０７．１ｇと炭酸アンモニウム１５３．５ｇを純水１２２３ｇに溶解した溶液に、硝酸銀５１．２ｇを純水１５８ｇに溶解した溶液を加えて得られた溶液（溶液２）を用意した。
【００３７】
次に、窒素雰囲気下において、得られた銅合金粉末（銅−亜鉛合金粉末）１３０ｇを溶液１に加えて、攪拌しながら２５℃まで昇温させた。この銅合金粉末（銅−亜鉛合金粉末）が分散した溶液に溶液２を加えて１時間攪拌した後、ろ過し、水洗し、乾燥して、銀被覆銅合金粉末（銀被覆銅−亜鉛合金粉末）を得た。
【００３８】
この銀被覆銅合金粉末を水素ガス（１００％）雰囲気中において８０℃で１０時間保持して、銀被覆銅合金粉末の表面改質を行った。
【００３９】
このようにして得られた銀被覆銅合金粉末の組成、体積基準累積５０％粒子径（Ｄ５０径）、ＢＥＴ比表面積を求めた。
【００４０】
銀被覆銅合金粉末中の銅および亜鉛の含有量は、銀被覆前の銅合金粉末中の銅および亜鉛の含有量と同様の方法により、銀被覆銅合金粉末のペレットを作製して求めた。また、銀被覆銅合金粉末の断面を集束イオンビーム（ＦＩＢ）加工観察装置（日本電子株式会社製のＪＥＭ−９３１０ＦＩＢ）によって加工した後、電界放出形走査電子顕微鏡（ＦＥ−ＳＥＭ）（日本電子株式会社製のＪＳＭ−６７００Ｆ）によって観察したところ、銅合金粉末の表面が銀で被覆されていることが確認された。また、銀被覆銅合金粉末の銀（Ａｇ）の被覆量も、銀被覆銅合金粉末中の銅および亜鉛の含有量と同様の方法により求めた。その結果、銀被覆銅合金粉末の銀の被覆量は２１．８質量％、銅の含有量は７４．９質量％、亜鉛の含有量は３．３質量％であった。
【００４１】
銀被覆銅合金粉末の体積基準累積５０％粒子径（Ｄ５０径）は、レーザー回折式粒度分布装置（ＳＹＭＰＡＴＥＣ社製のヘロス粒度分布測定装置（ＨＥＬＯＳ＆ＲＯＤＯＳ））により測定した。その結果、体積基準累積５０％粒子径（Ｄ５０径）は２．２μｍであった。
【００４２】
銀被覆銅合金粉末のＢＥＴ比表面積は、ＢＥＴ比表面積測定装置（ユアサイオニクス株式会社製の４ソーブＵＳ）を用いてＢＥＴ法により求めた。その結果、銀被覆銅合金粉末のＢＥＴ比表面積は０．７８ｍ２／ｇであった。また、この銀被覆銅合金粉末の真密度をＡｇとＣｕとＺｎの金属単体の密度（Ａｇ：１０．４９ｇ／ｃｍ３、Ｃｕ：８．９２ｇ／ｃｍ３、Ｚｎ：７．１４ｇ／ｃｍ３）の加重平均値として算出すると９．２０ｇ／ｃｍ３になり、粒子形状を真球としてＢＥＴ比表面積から算出した粒子径ＤＢＥＴ（μｍ）＝６／（ＢＥＴ比表面積（ｍ２／ｇ）×真密度（ｇ／ｃｍ３）は０．８４μｍになる。また、銀被覆銅合金粉末の焼結の度合いを示す指標としてＤ５０／ＤＢＥＴを算出すると２．６になる。なお、Ｄ５０／ＤＢＥＴ＝１であれば、レーザー回折式粒度分布装置により測定した体積基準累積５０％粒子径（Ｄ５０径）とＢＥＴ比表面積から算出したＤＢＥＴが等しいこと、すなわち、個々の粒子が完全に分散している状態を示し、Ｄ５０／ＤＢＥＴが大きいほど、ＢＥＴ比表面積から算出したＤＢＥＴに対して、レーザー回折式粒度分布装置により測定した体積基準累積５０％粒子径（Ｄ５０径）が大きいこと、すなわち、粒子の焼結が進んでいることを示している。
【００４３】
また、銀被覆銅合金粉末５ｇを液温２５℃でｐＨ０の硫酸水溶液４５ｇとともに容量１００ｍＬのポリプロピレン製の広口ビンに入れ、高周波出力２００Ｗの超音波洗浄機により超音波を３０分間印加した後、得られたスラリーを０．２μｍのフィルタにより固液分離して得られた溶出液中の銅イオン量（銅イオン溶出量）をＩＣＰ法により求めたところ、３２５ｍｇ／Ｌであった。
【００４４】
また、得られた銀被覆銅合金粉末５ｇを、エチルセルロース（１００ｃｐｓ）４ｇとヒドロキシプロピルメチルセルロースフタレート（信越化学工業株式会社製のＨＰ−５５Ｓ）５ｇをテルピネオール（試薬）９１ｇに溶解して作製したビヒクル５ｇと混練脱泡機で混合した後、三本ロールを５回パスして均一に分散させることによって導電ペーストを作製した。この導電ペーストの作製直後の粘度η１と、２５℃恒温で４日間放置した後に測定した粘度η２を、粘度計（Ｂｒｏｏｋｆｉｅｌｄ社製のＤＶ−ＩＩＩ粘度計、ＣＰ−５２コーン）を使用して、１ｒｐｍ（ずり速度２ｓｅｃ-１）で測定し、粘度増加率＝（η２−η１）／η１を求めたところ、導電ペーストの粘度増加率は２５％であった。
【００４５】
［実施例２］
表面改質の際の加熱時間を４０時間とした以外は、実施例１と同様の方法により得られた銀被覆銅合金粉末について、実施例１と同様の方法により、組成、体積基準累積５０％粒子径（Ｄ５０径）、ＢＥＴ比表面積を求め、真密度、ＤＢＥＴ、Ｄ５０／ＤＢＥＴを算出し、溶出液中の銅イオン量を求めるとともに、導電ペーストの粘度増加率を求めた。
【００４６】
その結果、銀被覆銅合金粉末の銀の被覆量は２２．０質量％、銅の含有量は７４．８質量％、亜鉛の含有量は３．２質量％であった。また、体積基準累積５０％粒子径（Ｄ５０径）は２．３μｍであり、ＢＥＴ比表面積は０．７５ｍ２／ｇであった。また、真密度は９．２１ｇ／ｃｍ３、ＤＢＥＴは０．８７μｍ、Ｄ５０／ＤＢＥＴは２．６になる。また、溶出液中の銅イオン量は２３７ｍｇ／Ｌであり、導電ペーストの粘度増加率は２４％であった。
【００４７】
［実施例３］
表面改質の際の加熱温度を１００℃とした以外は、実施例１と同様の方法により得られた銀被覆銅合金粉末について、実施例１と同様の方法により、組成、体積基準累積５０％粒子径（Ｄ５０径）、ＢＥＴ比表面積を求め、真密度、ＤＢＥＴ、Ｄ５０／ＤＢＥＴを算出し、溶出液中の銅イオン量を求めるとともに、導電ペーストの粘度増加率を求めた。
【００４８】
その結果、銀被覆銅合金粉末の銀の被覆量は２１．８質量％、銅の含有量は７４．８質量％、亜鉛の含有量は３．４質量％であった。また、体積基準累積５０％粒子径（Ｄ５０径）は２．１μｍであり、ＢＥＴ比表面積は０．７７ｍ２／ｇであった。また、真密度は９．２０ｇ／ｃｍ３、ＤＢＥＴは０．８５μｍ、Ｄ５０／ＤＢＥＴは２．４になる。また、溶出液中の銅イオン量は２０３ｍｇ／Ｌであり、導電ペーストの粘度増加率は１７％であった。
【００４９】
［実施例４］
表面改質の際の加熱温度を１５０℃として加熱時間を４０時間とした以外は、実施例１と同様の方法により得られた銀被覆銅合金粉末について、実施例１と同様の方法により、組成、体積基準累積５０％粒子径（Ｄ５０径）、ＢＥＴ比表面積を求め、真密度、ＤＢＥＴ、Ｄ５０／ＤＢＥＴを算出し、溶出液中の銅イオン量を求めるとともに、導電ペーストの粘度増加率を求めた。
【００５０】
その結果、銀被覆銅合金粉末の銀の被覆量は２２．１質量％、銅の含有量は７４．９質量％、亜鉛の含有量は３．０質量％であった。また、体積基準累積５０％粒子径（Ｄ５０径）は３．０μｍであり、ＢＥＴ比表面積は０．６２ｍ２／ｇであった。また、真密度は９．２１ｇ／ｃｍ３、ＤＢＥＴは１．０５μｍ、Ｄ５０／ＤＢＥＴは２．９になる。また、溶出液中の銅イオン量は１７５ｍｇ／Ｌであり、導電ペーストの粘度増加率は１７％であった。
【００５１】
［実施例５］
銅８ｋｇを加熱した溶湯をタンディッシュ下部から落下させながら高圧水を吹付けて急冷凝固させ、ろ過し、水洗し、乾燥し、解砕し、分級して、銅粉を得た。
【００５２】
このようにして得られた（銀被覆前の）銅粉の体積基準累積５０％粒子径（Ｄ５０径）を実施例１と同様の方法により求めたところ、銅粉の体積基準累積５０％粒子径（Ｄ５０径）は２．３μｍであった。
【００５３】
また、ＥＤＴＡ−２Ｎａ二水和物６１．９ｇと炭酸アンモニウム６１．９ｇを純水７２０ｇに溶解した溶液（溶液１）と、ＥＤＴＡ−２Ｎａ二水和物１３６．５ｇと炭酸アンモニウム６８．２ｇを純水５４４ｇに溶解した溶液に、硝酸銀２２．７ｇを純水７０ｇに溶解した溶液を加えて得られた溶液（溶液２）を用意した。
【００５４】
次に、窒素雰囲気下において、得られた銅粉１３０ｇを溶液１に加えて、攪拌しながら２５℃まで昇温させた。この銅粉が分散した溶液に溶液２を加えて１時間攪拌した後、ろ過し、水洗し、乾燥して、銀被覆銅粉を得た。
【００５５】
この銀被覆銅粉を水素ガス（１００％）雰囲気中において１００℃で１時間保持して、銀被覆銅粉の表面改質を行った。
【００５６】
次に、得られた銀被覆銅粉８０ｇとパルミチン酸０．２４ｇ（銀被覆銅粉に対して０．３質量％）をカッターミルに入れ、２０秒間の解砕を２回行うことによって、パルミチン酸で表面処理された銀被覆銅粉を得た。
【００５７】
このようにして得られた銀被覆銅粉について、実施例１と同様の方法により、組成、体積基準累積５０％粒子径（Ｄ５０径）、ＢＥＴ比表面積を求め、真密度、ＤＢＥＴ、Ｄ５０／ＤＢＥＴを算出し、溶出液中の銅イオン量を求めるとともに、導電ペーストの粘度増加率を求めた。
【００５８】
その結果、銀被覆銅粉の銀の被覆量は１０．６質量％、銅の含有量は８９．４質量％であった。また、体積基準累積５０％粒子径（Ｄ５０径）は２．３μｍであり、ＢＥＴ比表面積は０．５１ｍ２／ｇであった。また、真密度は９．０９ｇ／ｃｍ３、ＤＢＥＴは１．２９μｍ、Ｄ５０／ＤＢＥＴは１．８になる。また、溶出液中の銅イオン量は４０４ｍｇ／Ｌであり、導電ペーストの粘度増加率は２９％であった。
【００５９】
［実施例６］
表面改質の際の加熱温度を１２０℃として加熱時間を１０時間とした以外は、実施例５と同様の方法により得られた銀被覆銅粉について、実施例１と同様の方法により、組成、体積基準累積５０％粒子径（Ｄ５０径）、ＢＥＴ比表面積を求め、真密度、ＤＢＥＴ、Ｄ５０／ＤＢＥＴを算出し、溶出液中の銅イオン量を求めるとともに、導電ペーストの粘度増加率を求めた。
【００６０】
その結果、銀被覆銅粉の銀の被覆量は１０．４質量％、銅の含有量は８９．６質量％であった。また、体積基準累積５０％粒子径（Ｄ５０径）は２．３μｍであり、ＢＥＴ比表面積は０．４８ｍ２／ｇであった。また、真密度は９．０８ｇ／ｃｍ３、ＤＢＥＴは１．３８μｍ、Ｄ５０／ＤＢＥＴは１．７になる。また、溶出液中の銅イオン量は２９７ｍｇ／Ｌであり、導電ペーストの粘度増加率は２２％であった。
【００６１】
［比較例１］
表面改質を行わなかった以外は、実施例１と同様の方法により得られた銀被覆銅合金粉末について、実施例１と同様の方法により、組成、体積基準累積５０％粒子径（Ｄ５０径）、ＢＥＴ比表面積を求め、真密度、ＤＢＥＴ、Ｄ５０／ＤＢＥＴを算出し、溶出液中の銅イオン量を求めるとともに、導電ペーストの粘度増加率を求めた。
【００６２】
その結果、銀被覆銅合金粉末の銀の被覆量は２２．０質量％、銅の含有量は７４．９質量％、亜鉛の含有量は３．１質量％であった。また、体積基準累積５０％粒子径（Ｄ５０径）は２．０μｍであり、ＢＥＴ比表面積は０．８２ｍ２／ｇであった。また、真密度は９．２１ｇ／ｃｍ３、ＤＢＥＴは０．７９μｍ、Ｄ５０／ＤＢＥＴは２．５になる。また、溶出液中の銅イオン量は４６７ｍｇ／Ｌであり、導電ペーストの粘度増加率は５４％であった。
【００６３】
［比較例２］
表面改質を行わなかった以外は、実施例５と同様の方法により得られた銀被覆銅粉について、実施例１と同様の方法により、組成、体積基準累積５０％粒子径（Ｄ５０径）、ＢＥＴ比表面積を求め、真密度、ＤＢＥＴ、Ｄ５０／ＤＢＥＴを算出し、溶出液中の銅イオン量を求めるとともに、導電ペーストの粘度増加率を求めた。
【００６４】
その結果、銀被覆銅粉の銀の被覆量は１０．５質量％、銅の含有量は８９．５質量％であった。また、体積基準累積５０％粒子径（Ｄ５０径）は２．２μｍであり、ＢＥＴ比表面積は０．５４ｍ２／ｇであった。また、真密度は９．２０ｇ／ｃｍ３、ＤＢＥＴは１．２３μｍ、Ｄ５０／ＤＢＥＴは１．７になる。また、溶出液中の銅イオン量は４６３ｍｇ／Ｌであり、導電ペーストの粘度増加率は６９％であった。
【００６５】
［比較例３］
表面改質の際の加熱温度を２００℃として加熱時間を４０時間とした以外は、実施例１と同様の方法により得られた銀被覆銅合金粉末について、実施例１と同様の方法により、組成、体積基準累積５０％粒子径（Ｄ５０径）、ＢＥＴ比表面積を求め、真密度、ＤＢＥＴ、Ｄ５０／ＤＢＥＴを算出し、溶出液中の銅イオン量を求めるとともに、導電ペーストの粘度増加率を求めた。
【００６６】
その結果、銀被覆銅合金粉末の銀の被覆量は２１．８質量％、銅の含有量は７４．９質量％、亜鉛の含有量は３．３質量％であった。また、体積基準累積５０％粒子径（Ｄ５０径）は４．１μｍであり、ＢＥＴ比表面積は０．５７ｍ２／ｇであった。また、真密度は９．２０ｇ／ｃｍ３、ＤＢＥＴは１．１４μｍ、Ｄ５０／ＤＢＥＴは３．６になる。また、溶出液中の銅イオン量は１８７ｍｇ／Ｌであり、導電ペーストの粘度増加率は１９％であった。
【００６７】
［比較例４］
表面改質を大気雰囲気中において行った以外は、実施例４と同様の方法により得られた銀被覆銅合金粉末について、実施例１と同様の方法により、組成、体積基準累積５０％粒子径（Ｄ５０径）、ＢＥＴ比表面積を求め、真密度、ＤＢＥＴ、Ｄ５０／ＤＢＥＴを算出し、溶出液中の銅イオン量を求めるとともに、導電ペーストの粘度増加率を求めた。
【００６８】
その結果、銀被覆銅合金粉末の銀の被覆量は２２．２質量％、銅の含有量は７４．９質量％、亜鉛の含有量は２．９質量％であった。また、体積基準累積５０％粒子径（Ｄ５０径）は２．３μｍであり、ＢＥＴ比表面積は０．８５ｍ２／ｇであった。また、真密度は９．２２ｇ／ｃｍ３、ＤＢＥＴは０．７７μｍ、Ｄ５０／ＤＢＥＴは２．９になる。また、溶出液中の銅イオン量は２２１０ｍｇ／Ｌであり、導電ペーストの粘度が著しく増大して粘度増加率を求めることができなかった。
【００６９】
これらの実施例および比較例の銀被覆金属粉末の製造条件および特性を表１〜表３に示す。
【００７０】
【表１】
2016176093.tif 000002
【００７１】
【表２】
2016176093.tif 000003
【００７２】
【表３】
2016176093.tif 000004
【００７３】
表１〜表４からわかるように、実施例１〜６の銀被覆金属粉末（銀被覆銅粉または銀被覆銅合金粉末）では、Ｄ５０／ＤＢＥＴが低く、粒子の焼結が進んでいなかった。また、実施例１〜６の銀被覆金属粉末では、溶出液中の銅イオン量が低く、実施例１〜６の銀被覆金属粉末を使用して作製した導電ペーストの粘度増加率は低かった。一方、比較例３の銀被覆金属粉末（銀被覆銅合金粉末）では、Ｄ５０／ＤＢＥＴが高く、粒子の焼結が進んでいた。また、比較例１、２及び４の銀被覆金属粉末（銀被覆銅粉または銀被覆銅合金粉末）では、溶出液中の銅イオン量が高く、比較例１、２及び４の銀被覆金属粉末（銀被覆銅粉または銀被覆銅合金粉末）を使用して作製した導電ペーストの粘度増加率は高かった。